(57)【要約】【課題】湿潤状態においても静摩擦係数と動摩擦係数の差が小さく、かつ摺動面から効率よく水を排出できるように相手部材と摺接する際に不快な異音が発生することのない摺動布帛を提供することを課題とする。【解決手段】  フッ素樹脂繊維を含む摺動布帛であって、摺動布帛は摺動面を有し、該摺動面に一方向に延在する複数の凸条部と基部が交互に形成されている摺動布帛、前記摺動面における凸条部と基部の面積比が、０．１〜２である前記摺動布帛、前記摺動面における凸条部は、高さが０．０５〜２ｍｍである前記摺動布帛、および前記摺動布帛を、面接部材の少なくとも一部に用いてなるウインドウガラススタビライザ。【選択図】  なし【特許請求の範囲】
【請求項１】
フッ素樹脂繊維を含む摺動布帛であって、摺動布帛は摺動面を有し、該摺動面に一方向に延在する複数の凸条部と基部が交互に形成されている摺動布帛。
【請求項２】
前記摺動面における凸条部と基部の面積比が、０．１〜２である請求項１に記載の摺動布帛。
【請求項３】
前記摺動面における凸条部は、高さが０．０５〜２ｍｍである請求項１または２に記載の摺動布帛。
【請求項４】
前記摺動面における凸条部は、フッ素樹脂繊維が配されることにより形成されている請求項１〜３のいずれかに記載の摺動布帛。
【請求項５】
前記フッ素樹脂繊維の繊度が、他の糸の繊度に対して、繊度比で１０〜３０倍である請求項４に記載の摺動布帛。
【請求項６】
前記摺動面は、湿潤状態において凸条方向と直角方向に摺動した際の静摩擦係数と動摩擦係数の差が０．２以下である請求項１〜５のいずれかに記載の摺動布帛。
【請求項７】
前記摺動布帛は、２重織物である請求項１〜６のいずれかに記載の摺動布帛。
【請求項８】
請求項１〜７のいずれかに記載の摺動布帛を、面接部材の少なくとも一部に用いてなるウインドウガラススタビライザ。
【発明の詳細な説明】
【技術分野】
【０００１】
本発明は、摺動材料として好適なフッ素樹脂繊維を含む摺動布帛に関する。また、前記摺動布帛を用いてなるウインドウガラススタビライザに関する。
【背景技術】
【０００２】
従来からフッ素樹脂はその低摩擦係数を生かして摺動部材の表層にラミネートやコーティングされて使用されている。しかしながら、フッ素樹脂のラミネートやコーティングではフッ素樹脂膜が薄く、かつ非接着性のため剥がれやすく、長期的に摺動性を維持するためにはラミネートやコーティングを繰り返す必要があった。このような欠点を解消するためにフッ素樹脂を繊維化し、織り編み物や不織布として摺動部材の表面に配置させることで摩擦耐久性を向上させ、さらに他素材と接着しやすい織り編み物と複合してより強固に接着する摺動材が開発されている。
【０００３】
例えば、特許文献１には、パイル部分をポリテトラフロロエチレン糸で構成し且つ特定の立毛密度を有するパイル織物を、ウインドウガラススタビライザ用の面接部材として用いることで、ガラス面との摩擦が小さくスムーズに摺動し、ガラスに痕を付けることがなく、また、パイル糸の体積弾性効果により、優れた振れ止め効果を奏することができるという技術が開示されている。
【０００４】
なお、ウインドウガラススタビライザは、ウインドウガラス開閉時における前記ガラスの振動を防止するために、ウインドウガラス格納庫本体内のウェスト開口部付近に取り付けられており、一般的には、ウインドウガラスの両側から前記ガラス面に摺接させる面接部材等から構成されている。
【先行技術文献】
【特許文献】
【０００５】
【特許文献１】実公平８−６０５７号公報
【発明の概要】
【発明が解決しようとする課題】
【０００６】
しかしながら、上記特許文献１記載のパイル織物をウインドウガラススタビライザ用の面接部材として用いた場合、降雨等によりウインドウガラスに水滴が付着してパイル糸が湿潤すると、ウインドウガラス開閉時に前記ガラス面とパイル糸が摺接する際に不快な異音が発生するという問題がある。
【０００７】
本発明は、かかる従来技術の課題を解決し、湿潤状態においても静摩擦係数と動摩擦係数の差が小さく、かつ摺動面から効率よく水を排出できるように相手部材と摺接する際に不快な異音が発生することのない摺動布帛を提供することを課題とする。
【課題を解決するための手段】
【０００８】
かかる課題を解決するため本発明は、次の構成を有する。
【０００９】
（１）フッ素樹脂繊維を含む摺動布帛であって、摺動布帛は摺動面を有し、該摺動面に一方向に延在する複数の凸条部と基部が交互に形成されている摺動布帛。
【００１０】
（２）前記摺動面における凸条部と基部の面積比が、０．１〜２である（１）に記載の摺動布帛。
【００１１】
（３）前記摺動面における凸条部は、高さが０．０５〜２ｍｍである（１）または（２）に記載の摺動布帛。
【００１２】
（４）前記摺動面における凸条部は、フッ素樹脂繊維が配されることにより形成されている（１）〜（３）のいずれかに記載の摺動布帛。
【００１３】
（５）前記フッ素樹脂繊維の繊度が、他の繊維に対して、繊度比で１０〜３０倍である（４）に記載の摺動布帛。
【００１４】
（６）前記摺動面は、湿潤状態において凸条方向と直角方向に摺動した際の静摩擦係数と動摩擦係数の差が０．２以下である（１）〜（５）のいずれかに記載の摺動布帛。
【００１５】
（７）前記摺動布帛は、2重織物であることを特徴とする（１）〜（６）のいずれかに記載の摺動布帛。
【００１６】
（８）（１）〜（７）のいずれかに記載の摺動布帛を、面接部材の少なくとも一部に用いてなるウインドウガラススタビライザ。
【発明の効果】
【００１７】
本発明によれば、フッ素樹脂繊維を含み、摺動面に一方向に延在する複数の凸条部と基部を交互に形成することにより、湿潤状態においても凸条方向の直角方向に静摩擦係数と動摩擦係数の差が小さく、かつ摺動面から効率よく水を排出でき、相手部材と摺接する際に不快な異音が発生することのない摺動布帛が提供される。
【００１８】
そしてかかる摺動布帛は、ウインドウガラススタビライザ用の面接部材、複写機定着部摺動材、防振ゴム等に有用に用いることができ、なかでも特にウインドウガラススタビライザ用の面接部材に有用に用いることができる。
【発明を実施するための形態】
【００１９】
本発明による摺動布帛は、フッ素樹脂繊維を含む摺動布帛であって、摺動布帛は摺動面を有し、該摺動面に一方向に延在する複数の凸条部と基部が交互に形成されていることを特徴とする。
【００２０】
なお、本発明において「凸条部」とは、布帛の厚地部分が筋状に形成された部分であり、「基部」は、凸条部以外の部分に形成される布帛の薄地部分である。また、「一方向に延在摺る複数の凸条部と基部が交互に形成されている」とは、筋状に形成される凸条部と凸条部間に形成される基部が代わる代わる配置され、いずれも一方向に配されていることをいう。ここで一方向とは、例えば凸条部と隣合う凸条部が厳密に平行で直線状に配列されている必要はなく、多少のゆがみはあってもよく、概ね平行で一方向に配されていればよい。
【００２１】
上記摺動布帛は摺動面にフッ素樹脂繊維を含むものである。摺動布帛は摺動に供される摺動面を有し、摺動面には複数の凸条部が形成されている。凸条部は、フッ素樹脂繊維で構成されていることが好ましい。これにより、摺動面として相手材と接着する凸条部の低摩擦性を実現できる。また、基部は、フッ素樹脂繊維で構成されていてもよいが、他の繊維で構成されていることが好ましい。これにより、布帛自体の強度など機械性能を維持できる。
【００２２】
摺動面に凸条部を形成する方法としては、凸条部を形成する方向に他の構成糸よりも太くした糸を配する方法、例えば織物である場合タテ方向又はヨコ方向のどちらか一方方向のみに他の構成糸に対して太い糸あるいは複数本の糸を合糸して他の構成糸よりも太くした糸を織り込む方法、またエンボス加工により薄地部分を筋状に形成するとともに相対的に厚地となる筋状の部分を形成することで凸条部と基部を形成するエンボス加工方法等が適用できる。中でも、前記太い糸若しくは複数本の糸を合糸して他の構成糸よりも太くした糸として、太いフッ素樹脂繊維を配することにより凸条部を形成することが好ましい。これにより、凸条部と基部の面積比、また凸条部の高さを自由にコントロールできる。
【００２３】
そして、上記摺動面における凸条部と基部の面積比は、０．１〜２の範囲内が好ましく、さらに好ましくは０．３〜１の範囲内である。前記面積比が０．１以上であるとフッ素繊維の凸条部だけが相手材と接着し低摩擦性能を実現できる。２以下であれば凸条部だけが相手材と接着するので相手材との接圧が高く、静・動摩擦係数の差が小さくなり、また効率よく水を排出でき、相手部材と摺接する際に不快な異音が発生しない。
【００２４】
ここで、「凸条部の面積」とは、摺動界内に布帛の摺動面が相手材と１００ｐａの接圧で接触できる投影面積をいう。また、「基部の面積」とは、摺動界内に布帛の摺動面が相手材と１００ｐａの接圧で接触できない投影面積をいう。さらに、「凸条部と基部の面積比」とは、（凸条部の面積／基部の面積）をいう。
【００２５】
また、上記摺動面における凸条部は、高さが０．０５〜２ｍｍの範囲内が好ましく、さらに好ましくは０．１〜１ｍｍの範囲内である。前記高さが０．０５ｍｍ以上であるとフッ素繊維の凸条部だけが相手材と接着し低摩擦性能を実現できる。２ｍｍ以下であれば凸条部が弾性変形しにくく、凸条部だけが相手材と接着し接触面積が小さくなることにより接圧が高くなり、静・動摩擦係数の差が小さくなるとともに効率よく水を排出でき、相手部材と摺接する際に不快な異音が発生しにくい。
【００２６】
ここで、「凸条部の高さ」とは、基部の表面から凸条部の頂上までの距離をいう。
【００２７】
さらに、上記摺動面は、湿潤状態において凸条方向と直角方向に摺動した際の静摩擦係数と動摩擦係数の差が０．２以下であることが好ましく、さらに好ましくは０．１以下の範囲内である。前記静摩擦係数と動摩擦係数の差が０．２以下であると相手部材と摺接する際に不快な異音が発生しない。
【００２８】
ここで、「湿潤状態」とは、摩擦相手材を水に３０秒浸漬することをいう。また、「静摩擦係数」と「動摩擦係数」とは、新東化学（株）製表面性測定機  トライボギア（ＴＹＰＥ：ＨＥＩＤＯＮ−１４ＤＲ）を用い、移動速度１００ｍｍ／ｍｉｎ、荷重２．０ｋｇで、平面圧子（面積１０×１０ｍｍ）に布帛をビス固定し摺動織物の摺動面の凸条部の方向に対して摩擦相手材である表面粗さ０．８μｍのガラス板を直角方向に摺動させて静・動摩擦係数を求めたことをいう。さらに、「静摩擦係数と動摩擦係数の差」とは、（静摩擦係数−動摩擦係数）をいう。
【００２９】
以下、太いフッ素樹脂繊維を配することにより摺動面に凸条部を形成する方法について、詳しく説明する。
【００３０】
＜フッ素樹脂繊維＞
本発明において、フッ素樹脂繊維の成分であるフッ素樹脂としては、フッ素樹脂としては、主鎖または側鎖にフッ素原子を１個以上含む単量体単位で構成されたものであればよい。その中でも、フッ素原子数の多い単量体単位で構成されたものが好ましい。
【００３１】
上記フッ素原子を１個以上含む単量体単位は、重合体の繰り返し構造単位の７０％以上含むことが好ましく、９０％以上を含むことがより好ましく、９５モル％以上含むことがさらに好ましい。
【００３２】
フッ素原子を１個以上含む単量体としては、テトラフルオロエチレン、ヘキサフルオロプロピレン、クロロトリフルオロエチレンなどのフッ素原子含有ビニル系単量体が挙げられ、中でも少なくともテトラフルオロエチレンを用いることが好ましい。
【００３３】
フッ素樹脂としては、例えば、ポリテトラフルオロエチレン（ＰＴＦＥ）、テトラフルオロエチレン−ヘキサフルオロプロピレン共重合体（ＦＥＰ）、テトラフルオロエチレン−ｐ−フルオロアルキルビニルエーテル共重合体（ＰＦＡ）、ポリクロロトリフルオロエチレン（ＰＣＴＦＥ）、エチレン−テトラフルオロエチレン共重合体（ＥＴＦＥ）等を単独または２種類以上ブレンドしたものを使用することができる。
【００３４】
テトラフルオロエチレン単位を含むフッ素樹脂においては、摺動特性の点からテトラフルオロエチレン単位の含有量は多い方が好ましく、ホモポリマーとしてのＰＴＦＥ繊維を用いるのが最も好ましい。
【００３５】
本発明のフッ素樹脂繊維の形態としては、１本のフィラメントで構成されるモノフィラメント、複数本のフィラメントで構成されるマルチフィラメントのいずれも用いることができる。
【００３６】
また、本発明の太いフッ素樹脂繊維を構成するモノフィラメントまたはマルチフィラメントからなる繊維の総繊度は、他の糸の繊度に対して、繊度比で１０〜３０倍の範囲内が好ましく、さらに好ましくは２０〜３０倍の範囲内である。前記繊度比が１０倍以上であると布帛表に凸条部と基部が交互に形成されることができる。３０倍以下であれば凸条部が弾性変形しにくく、凸条部だけが相手材と接着し接触面積が小さくなることにより接圧が高くなり、静・動摩擦係数の差が小さくなり、また効率よく水を排出でき、相手部材と摺接する際に不快な異音が発生しまい。
【００３７】
ここで、「他の糸」とは、摺動布帛を構成する構成糸のうち、上記太いフッ素樹脂繊維以外の糸をいい、フッ素樹脂繊維であっても、後述する他の繊維であってもよい。
【００３８】
なお、前記太いフッ素樹脂繊維を構成するモノフィラメントまたはマルチフィラメントからなる繊維の総繊度としては、具体的には、４００ｄｔｅｘ以上が好ましく、さらに好ましくは８００〜１５０００ｄｔｅｘの範囲内である。これにより、製織時の糸毛羽、糸切れが低減でき工程通過性がよい。
【００３９】
また、他の糸として使用するフッ素樹脂繊維を構成するモノフィラメントまたはマルチフィラメントからなる繊維の総繊度としては、具体的には、１０００ｄｔｅｘ以下であることが好ましく、さらに好ましくは５００ｄｔｅｘ以下の範囲内であって、太いフッ素樹脂繊維よりも相対的に細繊度のものである。これにより、製織時の糸毛羽、糸切れが低減でき工程通過性がよい。
【００４０】
＜他の繊維＞
本発明においては、上記フッ素樹脂繊維以外に他の繊維を使用することができる。
【００４１】
本発明において、他の繊維としては、例えば、ポリフェニレンサルファイド（ＰＰＳ）、ポリパラフェニレンテレフタルアミド、ポリメタフェニレンイソフタルアミド、ガラス、炭素、ナイロン、ポリエステル等の繊維を使用することができる。これらは１種または２種以上で用いることが好ましい。中でも引張弾性率が低く、連続使用耐高温特性が良いＰＰＳ繊維を用いるのが好ましい。また、非摺動面に接着性能が要求される場合は、ナイロン繊維を用いるのが好ましい。また、高荷重の使用環境で、高強度特性が良いポリパラフェニレンテレフタルアミド、ガラス繊維等を用いることが好ましい。
【００４２】
本発明の他の繊維の形態としては、１本のフィラメントで構成されるモノフィラメント、複数本のフィラメントで構成されるマルチフィラメントのいずれも用いることができる。
【００４３】
また、本発明の他の繊維を構成するモノフィラメントまたはマルチフィラメントからなる繊維の総繊度としては、具体的には、１０００ｄｔｅｘ以下であることが好ましく、さらに好ましくは５００ｄｔｅｘ以下の範囲内であって、太いフッ素樹脂繊維よりも相対的に細繊度のものである。これにより、製織時の糸毛羽、糸切れが低減でき工程通過性がよい。
【００４４】
＜摺動布帛＞
本発明の一実施形態による摺動布帛は、布帛の摺動面において、タテ糸（またはヨコ糸）を構成する糸が、一方向に延在するフッ素樹脂繊維を含む凸条部と他の糸を含む基部とが交互に配置されている。
【００４５】
ここで、布帛の摺動面の一方向に、フッ素樹脂繊維の凸条部と他の糸の基部とを交互に配置されている形態としては、太いフッ素樹脂繊維をＡ、他の糸をＢ及びＣとした場合、例えば、
Ａ１本／Ｂ１本
Ａ１本／Ｂ６本、
Ａ１本／Ｂ３本／Ｃ２本／Ａ３本／Ｂ４本／Ｃ１本、
等とすることができる。
【００４６】
そして、タテ糸として太いフッ素樹脂繊維と他の糸とを交互に配置し、ヨコ糸として「他の糸」又は「他の糸」のいずれかを配置することができる。また、タテ糸として「他の糸」又は「他の糸」のいずれかを配置し、ヨコ糸として太いフッ素樹脂繊維と他の糸とを交互に配置してもよい。
【００４７】
なお、本発明において「太いフッ素樹脂繊維と他の糸とを交互に配置する」とは、太いフッ素繊維と１種又は２種類以上の他の繊維が代わる代わる配置されていることをいう。
【００４８】
また、本発明の摺動布帛を構成する他の糸は、１種類または２種類以上使用することができるが、１種類であることが好ましい。ここでいう１種類とは、繊維を構成する素材が同じである場合に１種類とする。同種のポリマーとは、ナイロン６６同士、ポリエチレンテレフタレート同士等、ポリマーの主たる繰り返し単位が共通するポリマー同士を言い、例えばホモポリマーとその共重合ポリマーとの組み合わせも、本発明でいう同種のポリマーとして許容される。
【００４９】
異なる繊維を使用した場合、伸縮性能に差があるため、使用する繊維の種類が少ないほど、製織時の条件設定がしやすく、また後加工時の布帛表面に収縮差によるシワがでにくく、工程通過性が向上する。
【００５０】
また、本発明の該摺動布帛の形態としては、織物、編物及びこれらをエンボス加工するのいずれも適用できるが、緻密性等が高い方がよいことなどから織物が好ましい。織物としては、一重または二重以上の多重織物とすることができるが、２重織物であることが好ましい。太いフッ素樹脂繊維を含む摺動面とその他繊維、好適には非フッ素繊維で構成されるその他の面の二重織物であることがさらに好ましい。その他の面とは他材と接着性の良好な繊維を配することで接着面を使用することが出来る。これにより、ゴムなどの接着材との接着性、と摺動面としての摺動性を両立することができる。
【００５１】
特に多重織物として、２重織物等の多重織物とする場合、摺動面側の最外層の経糸又は緯糸を、太いフッ素樹脂繊維で構成し、摺動面側からみて最外層より下側の層に他の糸を配し、最外層の織密度を下側の層の織密度より小さくすることで、太いフッ素樹脂繊維で構成される凸条部の間に他の糸で構成される基部を形性することも好ましい態様である。
【００５２】
また、本発明の摺動布帛の組織は、平織、綾織、サテンおよびその他組織が適用できるが、緻密性、強力等が高い方がよいことなどから平織、綾織が好ましい。
【００５３】
さらに耐久性を高めるために、前記摺動布帛に樹脂を含浸して使用することも可能である。ここで、樹脂含浸する樹脂は、熱硬化性樹脂や熱可塑性樹脂を用いることができる。特に限定されるものではないが、熱硬化性樹脂としては、例えば、フェノール樹脂、メラミン樹脂、ユリア樹脂、不飽和ポリエステル樹脂、エポキシ樹脂、ポリウレタン樹脂、ジアリルフタレート樹脂、珪素樹脂、ポリイミド樹脂、ビニルエステル樹脂などやその変性樹脂など、熱可塑性樹脂であれば塩化ビニル樹脂、ポリスチレン、ＡＢＳ樹脂、ポリエチレン、ポリプロピレン、フッ素樹脂、ポリアミド樹脂、ポリアセタール樹脂、ポリカーボネート樹脂、ポリエステル、ポリアミドなど、さらには熱可塑性ポリウレタン、ブタジエンゴム、ニトリルゴム、ネオプレン、ポリエステル等の合成ゴム又はエラストマーなどが好ましく使用できる。中でも、フェノール樹脂とポリビニルブチラール樹脂とを主成分とする樹脂、不飽和ポリエステル樹脂、ビニルエステル樹脂、ポリエチレン、ポリプロピレン等のポリオレフィン系樹脂、ポリエステル樹脂が、耐衝撃性、寸法安定性、強度、価格などから好ましく使用できる。かかる熱硬化性樹脂及び熱可塑性樹脂には、工業的にその目的、用途、製造工程や加工工程での生産性あるいは特性改善のため通常使用されている各種添加剤を含んでいてもよい。例えば、変性剤、可塑剤、充填剤、離型剤、着色剤、希釈剤などを含有せしめることができる。なお、ここでいう主成分とは、溶媒を除いた成分のうちで重量比率が一番大きい成分をいい、フェノール樹脂とポリビニルブチラール樹脂を主成分とする樹脂の場合では、これら２種類の樹脂の重量比率が１番目、２番目（順不同）に大きいことを意味する。
【００５４】
前記摺動布帛に樹脂を含浸する方法としては、熱硬化性樹脂を用いる場合は、熱硬化性樹脂を溶剤に溶解してワニスに調整し、ナイフコート加工やロールコート加工、コンマコート加工、グラビアコート加工などで布帛に含浸コートする方法が一般的に用いられる。また、熱可塑性樹脂を用いる場合には溶融押し出しラミネートなどが一般的に用いられる。
【００５５】
本発明の摺動布帛に、必要に応じフッ素系潤滑剤などを添加することも可能である。
【００５６】
かくして得られる本発明の摺動布帛は、凸条部だけが相手材と接着し接触面積が小さくなることにより接圧が高くなり、静・動摩擦係数の差が小さくなり、相手部材と摺接する際に不快な異音が発生しない。
【００５７】
また、本発明のウインドウガラススタビライザは、上記の摺動布帛を、面接部材の少なくとも一部に用いてなることを特徴とする。なお、面接部材としては、摺動面における凸条部が延在する方向と、ウインドウガラスの移動方向とを直角にして配置することが好ましい。これによりウインドウガラス表面の水を効率よく排出でき、降雨等によりウインドウガラスに水滴が付着して面接部材が湿潤しても、ウインドウガラス開閉時に前記ガラス面と面接部材が摺接する際に不快な異音が発生しない。
【実施例】
【００５８】
以下、本発明の実施例を比較例と共に説明する。
【００５９】
なお、本実施例で用いる各種特性の測定方法は、以下のとおりである。
【００６０】
（１）凸条部の面積
凸条部と基部が交互に形成された布帛表面に表面粗さ０．８μｍの無色ガラス板を１００ｐａの接圧で置き、これをキーエンス製マイクロスコープＶＨＸ−２０００にて３０倍に拡大した写真をもとに、１ｃｍ×1ｃｍ範囲内のガラス板と接触する凸条部の面積を測定した。この操作を５回繰り返し、平均値を計算して凸条部の面積とした。
【００６１】
なお、表面粗さはＪＩＳ  Ｂ０６０１−２００１に準じてＭＩＴＵＴＯＹＯ  ＳＪ−２０１表面粗さ測定機で測定したＲａ値である（以下同じ）。
【００６２】
（２）基部の面積
凸条部と基部が交互に形成された布帛表面に表面粗さ０．８μｍの無色ガラス板を１００ｐａの接圧で置き、これをキーエンス製マイクロスコープＶＨＸ−２０００にて３０倍に拡大した写真をもとに、１ｃｍ×1ｃｍ範囲内のガラス板と接触しない基部の投影面積を測定した。この操作を５回繰り返し平均値を計算して基部の面積とした。
【００６３】
（３）凸条部の高さ
凸条部と基部が交互に形成された布帛表面に表面粗さ０．８μｍの無色ガラス板を１００ｐａ置いており、これをキーエンス製マイクロスコープＶＨＸ−２０００にて３０倍に拡大した写真をもとに、１ｃｍ×1ｃｍ範囲内の基部の表面からガラス板までの距離をｎ＝５測定し平均値を計算した。
【００６４】
（４）繊維の繊度
ＪＩＳ  Ｌ１０１３：２０１０（化学繊維フィラメント糸試験方法）に準じて繊維の繊度を測定した。
【００６５】
（５）静・動摩擦係数差(トライボギア表面摩擦)
新東化学（株）製表面性測定機  トライボギア（ＴＹＰＥ：ＨＥＩＤＯＮ−１４ＤＲ）を用い、移動速度１００ｍｍ／ｍｉｎ、荷重２．０ｋｇで、平面圧子（面積１０×１０ｍｍ）に湿潤状態における布帛をビス固定し摺動織物面と表面粗さ０．８μｍのガラス板との摩擦係数を測定し、静・動摩擦係数差を求めた。測定は恒温恒湿環境下（２０±２℃、６０±５％ＲＨ）にて、織物の摺動面の凸条部の方向に対して直角方向に摺動させて測定した。
【００６６】
（６）異音測定
凸条部と基部が交互に形成された摺動布帛表面を面接部材として、凸条方向に対し直角にガラス板が上下する態様で取り付けられたウインドウガラススタビライザをウインドウガラス格納庫本体内のウェスト開口部付近に取り付けたウインドウガラス開閉装置を用い、降水する環境下でウインドウガラスを上下し、１０万回の期間、不快な異音程度を確認し、ほとんどないものを◎、わずかなものを○、顕著にあるものを△、耳障りであるものを×とした。
【００６７】
実施例１
摺動層として、１３３０ｄｔｅｘのＰＴＦＥ繊維を４本合撚した糸をタテ糸に用い、４４０ｄｔｅｘＰＴＦＥ繊維をヨコ糸に用いた。また、ベース層として２２０ｄｔｅｘのＰＰＳ繊維をタテ糸、及びヨコ糸に用いた。そして、摺動層の織り密度がタテ１４＋ヨコ６２本／ｉｎｃｈ（２．５４ｃｍ）、ベース層の織り密度がタテ８４＋ヨコ６２本／ｉｎｃｈ（２．５４ｃｍ）となるように、織機にて摺動層が綾織、ベース層が平織の２重織物を製作した。その後８０℃の精練槽にて精練を行い、２００℃でセットした。
【００６８】
この織物の凸条部と基部の面積比、凸条部の高さ、またトライボギア表面摩擦機で評価した静摩擦係数０．１８６、動摩擦係数０．１４６であり、静・動摩擦係数差結果とウインドウガラススタビライザの面接部材として異音評価した結果を表１にまとめた。
【００６９】
実施例２
１１０ｄｔｅｘのナイロン繊維をタテ糸に用い、１００００ｄｔｅｘのＰＴＦＥ繊維と、６００ｄｔｅｘのＰＰＳ繊維を１（本）：６（本）にて交互に配置してヨコ糸に用い、織り密度がタテ１４０＋ヨコ４２本／ｉｎｃｈ（２．５４ｃｍ）となるように、織機にて一重平織物を製作した。その後８０℃の精練槽にて精練を行い、２００℃でセットした。その後、ロールコート加工方式でフッ素樹脂含浸加工した。
【００７０】
この織物の凸条部と基部の面積比、凸条部の高さ、またトライボギア表面摩擦機で評価した静・動摩擦係数差結果とウインドウガラススタビライザの面接部材として異音評価した結果を表１にまとめた。
【００７１】
実施例３
１１０ｄｔｅｘのナイロン繊維をタテ糸に用い、１００００ｄｔｅｘのＰＴＦＥ繊維と、１０００ｄｔｅｘのＰＥＴ繊維と、４４０ｄｔｅｘＰＰＳ繊維を１（本）：４（本）：２（本）にて交互に配置してヨコ糸に用い、織り密度がタテ１４０＋ヨコ４２本／ｉｎｃｈ（２．５４ｃｍ）となるように、織機にて一重平織物を製作した。その後８０℃の精練槽にて精練を行い、２００℃でセットした。その後、ロールコート加工方式でフッ素樹脂含浸加工した。
【００７２】
この織物の凸条部と基部の面積比、凸条部の高さ、またトライボギア表面摩擦機で評価した静・動摩擦係数差結果とウインドウガラススタビライザの面接部材として異音評価した結果を表１にまとめた。
【００７３】
実施例４
摺動層として、１３３０ｄｔｅｘのＰＴＦＥ繊維を８本合撚する糸を表用タテ糸に用い、また、ベース層として２２０ｄｔｅｘのＰＰＳ繊維を裏用タテ糸に用いた。コース数１０コース／ｉｎｃｈ（２．５４ｃｍ）、ウェル数５６ウェル／ｉｎｃｈ（２．５４ｃｍ）となるように、タテ編み機にて２重編み物を製作した。その後８０℃の精練槽にて精練を行い、２００℃でセットした。その後、表面に軸径方向凸条模様高さ０．１ｍｍのロールを使い、エンボス加工方式で摺動層表面にタテ糸方向と平行になるように延在した凸条部と基部に交互される形態を加工した。
【００７４】
この織物の凸条部と基部の面積比、凸条部の高さ、またトライボギア表面摩擦機で評価した静・動摩擦係数差結果とウインドウガラススタビライザの面接部材として異音評価した結果を表１にまとめた。
【００７５】
比較例１
摺動層として、４４０ｄｔｅｘのＰＴＦＥ繊維をパイル部分に用い、また、ベース層として６００ｄｔｅｘのＰＥＴ繊維をタテ糸、及びヨコ糸に用いた。そして、パイルの高さ３ｍｍ、ベース層の織り密度がタテ６０＋ヨコ６０本／ｉｎｃｈ（２．５４ｃｍ）となるように、一般的にパイル織機により製織された後、パイルの毛抜け止めるため、パイル面と反対の裏面に樹脂コーティングを行なった。
【００７６】
この織物のトライボギア表面摩擦機で評価した静・動摩擦係数差結果とウインドウガラススタビライザ摺動材としての異音評価した結果を表２にまとめた。
【００７７】
比較例２
摺動層として、４４０ｄｔｅｘのＰＴＦＥ繊維をタテ糸、及びヨコ糸に用い、また、ベース層として２２０ｄｔｅｘのＰＰＳ繊維をタテ糸、及びヨコ糸に用いた。そして、摺動層の織り密度がタテ７０＋ヨコ６４本／ｉｎｃｈ（２．５４ｃｍ）、ベース層の織り密度がタテ７０＋ヨコ６４本／ｉｎｃｈ（２．５４ｃｍ）となるように、織機にて平織の２重織物を製作した。その後実施例１と同様の精練、セット処理を行なった。
【００７８】
この織物の凸条部と基部の面積比、凸条部の高さ、またトライボギア表面摩擦機で評価した静・動摩擦係数差結果とウインドウガラススタビライザの面接部材としての異音評価した結果を表２にまとめた。
【００７９】
【表１】
2018178275.tif 000002
【００８０】
【表２】
2018178275.tif 000003